(57)【要約】【課題】溶融亜鉛めっき設備において、鋼板を溶融亜鉛めっきする場合に、従来よりも効果的にストレッチャーストレイン等の欠陥の発生を防止することができる鋼板冷却装置及び鋼板冷却方法を提供する。【解決手段】鋼板冷却装置が、上下に開口を有し、内部を鋼板が上向き又は下向きに走行するボックスと、ボックスの側面に形成され、ボックス内の排気を行うための１つ以上の排気部と、排気部と鋼板の間に設置され、走行する鋼板に水ミストを噴射するノズルを複数有し、鋼板幅方向に延びるノズルヘッダと、ボックスの下側開口からの水漏れを防止するシール機構と、ボックス内において、鋼板幅方向の位置が異なる複数の測定箇所で圧力測定を行う圧力測定部と、圧力測定部が測定した圧力値に基づいて、排気部からの排気量を制御する排気量制御部と、を備える。【選択図】図１
2015055002.tif 000002
【特許請求の範囲】
【請求項１】
上下に開口を有し、内部を鋼板が上向き又は下向きに走行するボックスと、
前記ボックスにおいて、鋼板表面に対向する面に形成され、前記ボックス内の排気を行うための１つ以上の排気部と、
前記排気部と前記鋼板の間に設置され、走行する前記鋼板に水ミストを噴射するノズルを複数有し、前記鋼板幅方向に延びるノズルヘッダと、
前記ボックスの下側開口からの水漏れを防止するシール機構と、
前記ボックス内において、前記鋼板幅方向の位置が異なる複数の測定箇所で圧力測定を行う圧力測定部と、
前記圧力測定部が測定した圧力値に基づいて、前記排気部からの排気量を制御する排気量制御部と、を備えることを特徴とする鋼板冷却装置。
【請求項２】
前記１つ以上の排気部は、前記鋼板幅方向に並ぶ３つ以上の排気部であることを特徴とする請求項１に記載の鋼板冷却装置。
【請求項３】
前記排気量制御部は、前記圧力測定部が測定した複数の圧力値から算出される圧力偏差が４０％以下になるように、前記排気部からの排気量を制御することを特徴とする請求項１又は２に記載の鋼板冷却装置。
【請求項４】
前記１つ以上の排気部は、前記鋼板の長手方向に並ぶ２つ以上の排気部を有することを特徴とする請求項１〜３のいずれか１項に記載の鋼板冷却装置。
【請求項５】
冷却装置内の排気を行いながら、走行する鋼板に水ミストを噴射して鋼板を冷却する鋼板冷却方法であって、
前記鋼板幅方向の位置が異なる複数の測定箇所での圧力測定を行い、測定結果をもとに圧力偏差が小さくなるように、前記排気の排気量を調整しながら鋼板を冷却することを特徴とする鋼板冷却方法。
【請求項６】
前記圧力偏差が４０％以下になるように前記排気量を調整することを特徴とする請求項５に記載の鋼板冷却方法。
【発明の詳細な説明】
【技術分野】
【０００１】
本発明は、水ミストを用いた鋼板冷却装置及び鋼板冷却方法に関する。特に、本発明は、溶融亜鉛めっき鋼板の製造の際の、鋼板温度が３００〜５００℃の領域での冷却における、冷却状態を均一に制御することができる鋼板冷却装置及び鋼板冷却方法である。
【背景技術】
【０００２】
連続式の溶融亜鉛めっき設備において、ＢＨ鋼板（焼付硬化型鋼板）等の降伏点伸びを有する鋼板をめっき原板として用い、溶融亜鉛めっき鋼板を製造する場合、ストレッチャーストレインや腰折れ等の欠陥が製品に発生する場合がある。
【０００３】
腰折れ防止技術として、特許文献１には、腰折れが発生する以前に予め歪を与える技術が示されている。その他、溶融亜鉛めっき鋼板を成形加工するときにストレッチャーストレインが発生することを防止する技術として、例えば、めっき後の調質圧延や、材質設計に関する技術が数多く公開されている。
【０００４】
上記溶融亜鉛めっき設備では、鋼板は溶融亜鉛浴に浸漬された後に引き上げられ、ガスワイピングによって付着量を制御された後に、そのまま冷却されるか、或いは加熱合金化処理を行った後に冷却される。めっき後の冷却方法としては、一般的に、水ミスト冷却やガス冷却が用いられる。短い設備長で効率よく冷却するために、冷却能力の高い水ミスト冷却が選択される場合が多い。一般的に製造される溶融亜鉛めっき鋼板は、板幅が１０００ｍｍを超え、最大板幅は１９００ｍｍに迫ることもある。このような溶融亜鉛めっき鋼板には幅方向での品質均一性が必要とされる。通常、鋼板では、上記のような加熱・冷却等の温度変化により、材質・形状の変化が起こる場合が多くある。板幅方向での加熱・冷却の均一性は重要な要件であるが、その制御は容易ではない。特に、３４０ＢＨ鋼板のように、５００℃以下で降伏点伸びが発生する鋼板では、溶融亜鉛めっき後の冷却過程でストレッチャーストレインが発生する可能性が高く、板幅方向での温度制御が特に重要である。
【０００５】
特許文献２には、水量を多くして鋼板を均一に冷却する技術に関し、ミスト冷却ボックス下部からの水滴漏れ防止を目的として、ミスト冷却ボックスの最下部の給気パッドを、高圧と低圧の２種類を隣接させ、水受けパンを所定位置に配置し、給気パッドからの上昇気流の風速を２０ｍ／ｓ以上とする冷却方法が開示されている。
【先行技術文献】
【特許文献】
【０００６】
【特許文献１】特開２００４−１０７６８２号公報
【特許文献２】特開２０００−７３１２５号公報
【発明の概要】
【発明が解決しようとする課題】
【０００７】
特許文献２等に開示されるような従来の技術では、溶融亜鉛めっき設備において、鋼板に溶融亜鉛めっきを施す際に生じる、めっき後の冷却過程でのストレッチャーストレインの発生を適切に防止できない場合がある。
【０００８】
本発明は上記課題を解決するためになされたものであり、その目的は、溶融亜鉛めっき設備において、鋼板を溶融亜鉛めっきする場合に、従来よりも効果的にストレッチャーストレイン等の欠陥の発生を防止することができる鋼板冷却装置及び鋼板冷却方法を提供することにある。
【課題を解決するための手段】
【０００９】
本発明者らは、上記課題を解決するために鋭意研究を重ねた。その結果、特許文献２等の従来の方法では、ノズルヘッダの裏に設置している排気部から一様に排気しているために、水ミストが凝集してなる液滴が鋼板中央部に付着して、局所的な過冷却が発生することがわかった。そして、本発明者らは、この過冷却がストレッチャーストレイン等の欠陥の発生原因であることを見出し、さらに、鋼板冷却装置内の内圧を調整すれば、上記過冷却による問題が解消することを見出すことで、本発明を完成するに至った。より具体的には、本発明は以下のものを提供する。
【００１０】
（１）上下に開口を有し、内部を鋼板が上向き又は下向きに走行するボックスと、前記ボックスにおいて、鋼板表面に対向する面に形成され、前記ボックス内の排気を行うための１つ以上の排気部と、前記排気部と前記鋼板の間に設置され、走行する前記鋼板に水ミストを噴射するノズルを複数有し、前記鋼板幅方向に延びるノズルヘッダと、前記ボックスの下側開口からの水漏れを防止するシール機構と、前記ボックス内において、前記鋼板幅方向の位置が異なる複数の測定箇所で圧力測定を行う圧力測定部と、前記圧力測定部が測定した複数の圧力値に基づいて、前記排気部からの排気量を制御する排気量制御部と、を備えることを特徴とする鋼板冷却装置。
【００１１】
（２）前記１つ以上の排気部は、前記鋼板幅方向に並ぶ３つ以上の排気部であることを特徴とする（１）に記載の鋼板冷却装置。
【００１２】
（３）前記排気量制御部は、前記圧力測定部が測定した複数の圧力値から算出される圧力偏差が４０％以下になるように、前記排気部からの排気量を制御することを特徴とする（１）又は（２）に記載の鋼板冷却装置。
【００１３】
（４）前記１つ以上の排気部は、前記鋼板の長手方向に並ぶ２つ以上の排気部を有することを特徴とする（１）〜（３）のいずれか１項に記載の鋼板冷却装置。
【００１４】
（５）冷却装置内の排気を行いながら、走行する鋼板に水ミストを噴射して鋼板を冷却する鋼板冷却方法であって、前記鋼板幅方向の位置が異なる複数の測定箇所での圧力測定を行い、測定結果をもとに圧力偏差が小さくなるように、前記排気の排気量を調整しながら鋼板を冷却することを特徴とする鋼板冷却方法。
【００１５】
（６）前記圧力偏差が４０％以下になるように前記排気量を調整することを特徴とする（５）に記載の鋼板冷却方法。
【発明の効果】
【００１６】
本発明によれば、連続溶融亜鉛めっき設備において、鋼板を溶融亜鉛めっきする場合に、従来よりも効果的にストレッチャーストレインの発生を防止することができる。
【図面の簡単な説明】
【００１７】
【図１】溶融亜鉛めっき設備における、鋼板冷却装置周辺を模式的に示す図である。
【図２】本発明の鋼板冷却装置の内部を模式的に示す図である。
【図３】本発明の鋼板冷却装置を模式的に示す断面図（ＡＡ断面）である。
【図４】水ミストが鋼板を冷却する様子を模式的に示す図である。
【図５】従来の鋼板冷却装置の内部を模式的に示す図である。
【図６】水ミストの冷却特性を、鋼板温度と冷却能力との関係で示す図である。
【図７】鋼板冷却装置を出た後の鋼板の幅方向の温度ムラを示す図である。
【図８】幅方向圧力偏差と鋼板幅方向温度差との関係の一例を示す図である。
【図９】実施例におけるノズル噴射孔の配置を示す図である。
【発明を実施するための形態】
【００１８】
以下、本発明の実施形態について詳細に説明する。なお、本発明は以下の実施形態に限定されない。
【００１９】
先ず、本発明の鋼板冷却装置を好ましく適用できる溶融亜鉛めっき設備について説明する。図１は、溶融亜鉛めっき設備における、鋼板冷却装置周辺を模式的に示す図である。溶融亜鉛めっき設備１は、鋼板冷却装置周辺に、鋼板冷却装置１０と、溶融亜鉛めっき浴１１と、シンクロール１２と、合金化処理帯１３と、ガスワイピングノズル１４と、浴中サポートロール１５と、浴上サポートロール１６と、走査型放射温度計１７を有する。
【００２０】
鋼板冷却装置周辺での、溶融亜鉛めっき設備１の動作は次の通りである。焼鈍炉（図示せず）から出た鋼板Ｓは、溶融亜鉛めっき浴１１内を進行し、シンクロール１２によって、その進行方向が上方になる。溶融亜鉛めっき浴１１内を上方に進行する鋼板Ｓは、浴中サポートロール１５のロール間を通るため、大きく振動等することなく走行できる。浴中サポートロール１５を通った鋼板Ｓは、さらに上方に進行し、溶融亜鉛めっき浴１１から出る。溶融亜鉛めっき浴１１から出た鋼板Ｓの表面には、溶融亜鉛めっき液が付着している。その後、溶融亜鉛めっき浴１１から出た鋼板Ｓは、さらに上方に進行して、ガスワイピングノズル１４を通り、鋼板Ｓの表面に付着した溶融亜鉛めっき液の付着量が調整される。上記付着量が調整された後、鋼板Ｓは、さらに上方に進行する。この際、鋼板Ｓは浴上サポートロール１６のロール間を通るため、大きく振動等することなくスムーズに走行できる。浴上サポートロール１６を通った鋼板Ｓは、さらに上方に進行し、合金化処理帯１３を通り、合金化処理される。合金化処理された鋼板Ｓは、合金化処理帯１３から出て、さらに上方に進行し、鋼板冷却装置１０内で冷却される。
【００２１】
また、本発明の鋼板冷却装置１０を上記溶融亜鉛めっき設備１に適用する場合には、鋼板冷却装置１０を出た鋼板Ｓの表面の温度を、走査型放射温度計１７等の温度測定部によって測定できることが好ましい。
【００２２】
上記溶融亜鉛めっき設備において、鋼板Ｓがスムーズに走行できる場合には。浴中サポートロール１５、浴上サポートロール１６はなくてもよい。また、合金化処理を行わない場合には、合金化処理帯１３はなくてもよい。
【００２３】
本発明の鋼板冷却装置は、溶融亜鉛めっき設備内に上記のように配置される。図２は、本発明の鋼板冷却装置の内部を模式的に示す図である。図３は、本発明の鋼板冷却装置を模式的に示す断面図（ＡＡ断面）である。以下、図２、３を用いて、本発明の鋼板冷却装置を説明する。
【００２４】
図２、３に記載の通り、本発明の鋼板冷却装置１０は、ボックス１００と、排気部１０１と、ノズルヘッダ１０２と、シール機構１０３と、圧力測定部１０４と、排気量制御部１０５と、排気ファン１０６と、排気部間仕切り板１０７を有する（図２、３は左右対称のため、排気部１０１、圧力測定部１０４、排気量制御部１０５等に関しては、左半分を省略）。
【００２５】
ボックス１００は、上下に開口を有し、鋼板冷却装置１０の外形を形成する。ボックス１００の配置方法は特に限定されないが、通常、鋼板Ｓが下側の開口から進入し上側の開口から出るように、鋼板冷却装置１０は溶融亜鉛めっき設備に配置される。
【００２６】
排気部１０１は、上記ボックス１００内の排気を行う。排気部１０１は、排気を行えるものであればよく、例えば、図２、３に示す鋼板冷却装置１０では、排気部１０１は排気口であり、各排気口は配管等の連結部を介して排気ファン１０６に接続されている。なお、排気部１０１の排気量は、後述する排気量制御部１０５で調整可能である。
【００２７】
本発明において、排気部１０１の位置や数は特に限定されないが、図２及び３に示す鋼板冷却装置１０では、鋼板Ｓの一の面と対向するボックス１００の側面に排気部１０１が複数形成される。図示しないが鋼板Ｓの他の面と対向するボックス１００の側面にも同様に排気部１０１が形成されている。
【００２８】
また、図２及び３に示す鋼板冷却装置１０では、排気部１０１は、鋼板Ｓの幅方向及び長手方向に並ぶように複数設けられる。特に、図２及び３に示す鋼板冷却装置１０では、鋼板Ｓの幅方向において、排気部１０１は、鋼板幅方向中央と対向する位置、鋼板幅方向の一端に対向する位置、鋼板幅方向の他端に対向する位置に３箇所並んで設けられる。そして、鋼板の長手方向において、鋼板幅方向に並ぶ３つの排気部１０１が、上下に並ぶように複数形成されている。
【００２９】
ノズルヘッダ１０２は、上記鋼板Ｓと排気部１０１との間に設置される。図２、３に示す鋼板冷却装置１０では、鋼板幅方向に延びるノズルヘッダ１０２が、上下方向（鋼板走行方向）に並ぶように複数設けられる。上下方向に並ぶノズルヘッダ１０２の間隔は５０〜３００ｍｍである。
【００３０】
ノズルヘッダ１０２は、水ミストを噴射するノズル１０２０を有する。ノズル１０２０は、ノズルヘッダ１０２上に、鋼板幅方向に並んで複数個設けられている。ノズル１０２０の噴射口は鋼板Ｓの表面に対向している。
【００３１】
シール機構１０３は、ボックス１００の下側開口に設けられ、水漏れを防止する。シール機構１０３としては従来公知のものを利用できる。例えば、鋼板表面に圧力溜まりを形成する静圧パッド、鋼板近傍で上昇流を形成するガスノズル等が挙げられる。また、水受けパン（図示せず）もボックス１００の下側開口に設け、ボックス１００の内壁等に付着して下方に流下する液滴を回収してもよい。
【００３２】
圧力測定部１０４は、鋼板幅方向の位置が異なる複数の測定箇所で圧力を測定する。複数の圧力測定箇所で測定ができ、複数の圧力測定箇所の少なくとも２つが、鋼板幅方向の位置が異なる測定箇所であればよい。なお、複数とは２箇所以上であればよい。
【００３３】
また、圧力測定部１０４は、上記測定箇所の圧力を測定できるものであればよく、例えば、図２に示すように、圧力孔１０４０と圧力計１０４１から構成される。図２に示す鋼板冷却装置１０では、圧力孔１０４０に圧力測定用の管等を通して、二重丸（◎）で表す測定箇所の圧力を圧力計１０４１で測定する。
【００３４】
図２及び３に示す鋼板冷却装置１０では、圧力測定部１０４は、鋼板の幅方向及び長手方向に並ぶように、複数設けられる。特に、図２及び３に示す鋼板冷却装置１０では、鋼板の幅方向において、圧力測定部１０４は鋼板幅方向中央と対向する位置、鋼板の一端に対向する位置、鋼板の他端に対向する位置に３箇所設けられる。そして、鋼板幅方向に並ぶ上記圧力測定部１０４の３つが、鋼板長手方向において、上下に並ぶように形成される。
【００３５】
また、図２及び３に示す鋼板冷却装置１０では、鋼板長手方向における、圧力測定部１０４の位置は、上下に並ぶ２つのノズルヘッダ１０２の間である。
【００３６】
排気量制御部１０５は、上記圧力測定部１０４が測定した圧力値に基づいて、排気部１０１での排気量を制御する。例えば、圧力測定部１０４で測定した圧力値を、排気量制御部１０５が受信して、鋼板冷却装置１０内での圧力ムラが小さくなるように、排気量制御部１０５が、各排気部１０１での排気量を制御する。鋼板冷却装置１０内での圧力ムラを小さくできる排気量の制御は、実験やシミュレーションで得られた情報をもとに行えばよい。
【００３７】
本発明では、排気量制御部１０５は、鋼板の幅方向中央と端の圧力偏差を小さくするように、排気量を制御できることが好ましい。また、排気量制御部１０５は、鋼板冷却装置１０内の圧力ムラに対して、圧力の高い箇所をより低い圧力にするように制御することが好ましい。また、排気量制御部１０５は、鋼板の長手方向下側（鋼板Ｓが入る側）と上側（鋼板Ｓが出る側）とで、それぞれに応じて、排気量を制御できることが好ましい。
【００３８】
また、図２に示す鋼板冷却装置１０は、各排気部１０１と排気ファン１０６との間にダンパ１０５０、中間ダンパ１０５１を有し、これらを用いて各排気部１０１での排気量を調整する。具体的には、ダンパ１０５０を用いて、各排気部１０１での排気量を制御し、中間ダンパ１０５１を用いて、各中間ダンパ１０５１と連結する複数のダンパ１０５０毎に割り当てられる、総排気量に対する排気量割合を調整する。なお、排気部１０１が、複数の排気口と各排気口に設けられた排気ファンとから構成される場合には、各排気ファンの動作を、圧力値に基づいて制御する方法で調整してもよい。
【００３９】
また、排気量制御部１０５で排気量を調整するにあたっては、ミスト液滴の排出性を向上させるために、ノズルから噴出する空気量に対して十分な排気量（１．５倍以上）にすることが望ましい。しかし、排気量を必要以上に上げると、ミスト液滴及びガスの抜けは向上するが、冷却能力が低下するので設備長が長くなるという弊害がある。このため、設備長が長くなり過ぎないように排気量を決める必要がある。
【００４０】
排気部間仕切り板１０７は、図３に示す通り、鋼板幅方向に並ぶ排気部１０１間に設けられる板である。排気部仕切り板１０７は鋼板長手方向に延び、排気部仕切り板１０７の幅方向は鋼板幅方向に対して略垂直な方向である（図３では垂直方向）。そして、鋼板長手方向に並ぶノズルヘッダ１０２と、排気部１０１が形成されたボックス１００の側面との間の空間を仕切るように、排気部仕切り板１０７は鋼板冷却装置１０内に配置される。図２には排気部仕切り板１０７を示していないが、鋼板長手方向に並ぶ全ての排気部１０１が鋼板幅方向に隣り合う排気部１０１と、排気仕切り板１０７によって仕切られていることが好ましい。
【００４１】
次いで、本発明の鋼板冷却装置の動作及び効果について説明する。
【００４２】
本発明の鋼板冷却装置１０の動作は以下の通りである。先ず、鋼板Ｓが、ボックス１００の下側の開口から鋼板冷却装置１０内に入り、上向きに走行する。走行する鋼板Ｓは、ノズル１０２０から噴射される水ミストと接触することで、冷却される。具体的には、以下のようにして、水ミストが鋼板Ｓを冷却する。
【００４３】
水ミストは、鋼板Ｓの表面に向けて、ノズル１０２０から噴射される。ノズル１０２０は鋼板幅方向に並んで複数個設けられているため、水ミストは、鋼板Ｓ全体とムラ無く接触する。この接触により、鋼板Ｓと接触した水ミストは、鋼板Ｓの有する熱を吸収して蒸発するか又は鋼板Ｓの熱を吸収した後蒸発せずに跳ね返る（図４の破線矢印）。このようにして、水ミストは鋼板Ｓを冷却する。また、跳ね返った水ミストは、ボックス１００内の気体とともに、排気部１０１からボックス１００外へ排出される。このとき、各排気部１０１からの排気量は、圧力測定部１０４が測定した圧力の値に基づいて調整されている。
【００４４】
本発明の効果を説明する前に、従来の鋼板冷却装置の問題点について説明する。図５は、従来の鋼板冷却装置の内部を模式的に示す図である。図５に示す装置は、圧力測定部や排気量制御部を備えない点で本発明の鋼板冷却装置と異なる。また、図５に示す装置は、排気部１０１の数が図２及び３に示す鋼板冷却装置とは異なる。図５に示す装置では、鋼板Ｓを挟んで対向する２つの排気部１０１が排気を行う。その他の構成は、図２及び３に示す装置と同様であるため説明を省略する。従来の鋼板冷却装置１０では、鋼板冷却装置１０内の圧力を考慮することなく、排気部１０１から排気を行う。従来の鋼板冷却装置には以下の問題がある。
【００４５】
水ミスト冷却の冷却特性として、図６に示すような水の沸騰現象が関係する（図６は水ミストの冷却特性を、鋼板温度と冷却能力との関係で示す図である）。図６に示すように、水ミスト冷却は膜沸騰領域内であれば、鋼板温度に関わらずほぼ一定の冷却能力になる。しかし、鋼板温度が低下して遷移沸騰領域になると、鋼板温度が低温であるほど冷却能力が大きくなる発散型の冷却形態となり、板幅方向温度差が拡大しやすくなる。特に冷却前の鋼板に加熱ムラがあると、冷却前の板幅方向温度偏差が冷却後は数倍にも拡大することになる。したがって、水ミスト冷却は膜沸騰領域内で行うことが望ましい。遷移沸騰に移行する遷移温度は水量によって変化する。水ミストの場合、遷移温度は２００〜５００℃であり、この温度域は、冷却対象となる鋼板の温度の温度域と重複する。このため、水ミストによる冷却では水量制御が非常に重要になる。具体的には、ノズルから噴射されている水量の割合（各ノズルの設定水量を１００％としたときの割合）を鋼板幅方向で±１０％以内にすればよいとされている。このように、幅方向の水量の割合を±１０％以内にコントロールして温度ムラをなくすことで、水量のばらつきにより生じる温度ムラが原因で発生するストレッチャーストレインと呼ばれる欠陥を抑制しようとしている。
【００４６】
従来、水量の調整を行えば、ストレッチャーストレイン等の品質欠陥を生じないと考えられていた。しかし、ノズル１０２０から噴射される水の水量が鋼板幅方向で±１０％以内の範囲で調整できているにもかかわらず、鋼板冷却装置を出た後の鋼板の幅方向の温度ムラを放射温度計で監視すると、図７に示すような幅方向に不均一（概ね温度差５０℃以上）が発生する。この温度ムラはストレッチャーストレイン等の品質欠陥を発生させる場合がある。
【００４７】
幅方向温度偏差発生原因（上記温度ムラの原因）について鋭意検討が重ねた結果、この原因は、ノズルから噴射された液滴が速やかに排出されずにボックス内に留まり、一部が凝集することで水量が増加したような状態となり、遷移沸騰となって局部的な過冷却が発生する点にあることが見出された。さらに水滴が溜まりやすい箇所について調査を進めると、ノズルヘッダと鋼板の間の内圧と、過冷却位置に相関があることが判明した（図７の幅方向中央の７０Ｐａ、中央より端側の２１Ｐａ）。
【００４８】
上下に配置されるノズルヘッダ間の間隔が非常に狭いと（本発明のようなタイプの鋼板冷却装置においては、上下に並ぶノズルヘッダ間の間隔は非常に狭い）、ノズルから噴出したミスト及びガスがノズルヘッダ間から排出されにくくなり、その結果内圧が増加すると考えられる。特に幅方向の端より中央の方が、圧力値が高くなる傾向にある。ノズルヘッダの中央部にあるノズルから出た水ミストは、その周囲のノズルから出た水ミストによって囲まれており、ノズルヘッダの間以外に抜け道がないためと考えられる。このように、鋼板冷却装置内の内圧のムラが品質欠陥の発生原因になり、この内圧のムラを小さくすればストレッチャーストレイン等の欠陥発生を抑えられることが見出された。
【００４９】
ここで、圧力ムラを小さくするとは、例えば、以下の方法で、「小さくする」の程度を決定できる。圧力の高い箇所の圧力値と圧力の低い箇所の圧力値の差を、幅方向の圧力の平均値を１００％としたときの割合（幅方向圧力偏差）で表し、この割合を横軸、鋼板幅方向温度差（鋼板の幅方向での最高温度−鋼板の幅方向での最低温度）を縦軸とするグラフを作成し、幅方向の温度差が急激に上昇しない範囲になるように圧力ムラを小さくすればよい。ノズルヘッダ間の間隔が一般的な鋼板冷却装置を、通常の鋼板温度の条件で用いる場合、図８のようになる。図８のような場合には、圧力偏差が４０％以下になることが好ましい。
【００５０】
以上の知見をもとに完成された本発明は、以下の効果を奏する。
【００５１】
本発明の鋼板冷却装置１０は、圧力測定部１０４及び排気量制御部１０５を有する。圧力測定部１０４は、鋼板幅方向の位置が異なる複数の測定箇所で圧力を測定できる。そして、排気量制御部１０５を用いれば、圧力測定部１０４が測定した圧力値に応じて、鋼板冷却装置内の圧力ムラを小さくするように排気部１０１からの排気量を調整できる。このため、上記のような調整を行えば、鋼板Ｓの冷却中でも鋼板冷却装置内の内圧ムラが小さくなり、ストレッチャー外レイン性等の品質欠陥が起こりにくくなる。
【００５２】
また、本発明の鋼板冷却装置１０において、排気部１０１が複数形成されることで、複数の位置で排気量の調整ができるようになり、鋼板冷却装置１０内の複数個所での圧力調整が容易になる。その結果、鋼板冷却装置１０内の圧力ムラを生じにくいように調整することが容易となる。特に、鋼板Ｓの一の面と対抗するボックス１００の側面、鋼板Ｓの他の面と対向するボックス１００の側面にそれぞれ排気部１０１を複数設ければ、上記圧力ムラを特に小さくしやすい。
【００５３】
本発明では、排気部１０１は鋼板の幅方向に複数並んで設けられることが好ましい。図７に示す通り、鋼板の幅方向で特に圧力ムラが生じやすい。排気部１０１が鋼板の幅方向に複数設けられることで、圧力が高い箇所、低い箇所での排気量調整が容易になり、この圧力ムラをより解消しやすい。特に、図２及び３に示すように、鋼板Ｓの幅方向において、排気部１０１は、鋼板幅方向中央と対向する位置、鋼板幅方向の一端に対向する位置、鋼板幅方向の他端に対向する位置に３箇所設けられることが、上記の効果を高める上で特に好ましい。また、鋼板幅方向に並ぶのみならず、長手方向にも並ぶことで、鋼板冷却装置１０内の圧力を細かく調整しやすくなり、鋼板冷却装置１０内の圧力ムラをより小さくできる。
【００５４】
図２及び３に示す鋼板冷却装置１０では、圧力測定部１０４は、鋼板の幅方向及び長手方向に並ぶように、複数設けられる。圧力の測定箇所が多ければ、鋼板冷却装置内の圧力の状態をより正確に把握できるため好ましい。また、図２及び３に示す鋼板冷却装置１０では、圧力測定部１０４のそれぞれは、上記排気部１０１のそれぞれとほぼ並んで設けられているため、圧力測定部１０４が測定した測定箇所近傍での圧力調整が容易になる。測定箇所の圧力を直接的に制御できることで、鋼板冷却装置１０内の圧力ムラを小さくする調整を行いやすい。
【００５５】
本発明では、上記の通り、鋼板の幅方向で圧力ムラが生じやすく、この圧力ムラがストレッチャーストレイン等の欠陥発生に影響を与える。排気量制御部１０５が鋼板の幅方向中央と端の圧力偏差を小さくするように、排気量を制御できることで、鋼板幅方向に生じる圧力ムラも容易に抑えられる。
【００５６】
また、圧力ムラにおいて、圧力の高い状態が欠陥等の問題につながる場合が多い。排気量制御部１０５が、鋼板冷却装置１０内の圧力ムラに対して、圧力の高い箇所をより低い圧力に調整できることで、圧力の高い部分で生じる問題も容易に抑えられる。
【００５７】
また、本発明の完成過程において、鋼板の長手方向上側から排出した水滴径と下側から排出した水滴径では後者の方が大きいことが見出された。これは排気口で排出されなかった水滴が落下し凝集してしまったためと考えられる。凝集した水滴は冷却ムラ発生の原因となるため、速やかに排出する必要がある。排気量制御部１０５が、鋼板の長手方向下側（鋼板Ｓが入る側）と上側（鋼板Ｓが出る側）とで、それぞれに応じて、排気量を制御できれば、鋼板長手方向における上記冷却ムラの問題も容易に抑えられる。
【００５８】
また、鋼板冷却装置１０が排気部仕切り板１０７を有する場合には、鋼板幅方向に並ぶ排気部１０１間が仕切られているため、より高い精度で排気量制を制御できるので好ましい。特に、鋼板長手方向に並ぶ全ての排気部１０１が鋼板幅方向に隣り合う排気部１０１と、排気部仕切り板１０７によって仕切られていれば、排気量制御の精度がさらに高まるので好ましい。
【００５９】
本発明の鋼板冷却装置１０が、走査型放射温度計１７を備える溶融亜鉛めっき設備１に適用されれば、鋼板Ｓの温度ムラを評価でき、この温度ムラから鋼板冷却装置１０内の圧力ムラを確認できる。したがって、走査型放射温度計等を用いて、鋼板冷却装置１０内の圧力ムラを確認しながら溶融亜鉛めっき鋼板の製造を行うことで、より好ましい製造条件（鋼板冷却装置１０内の圧力ムラが小さい条件）に調整しやすい。
【００６０】
なお、生産される鋼板サイズとしては、幅２ｍ以下の範囲で、本発明の上記効果を十分に奏する。また、鋼板温度が３００〜５００℃の領域での冷却でも、本発明を好ましく利用することができる。
【実施例】
【００６１】
Ｃ：０．０００８〜０．００４０質量％、Ｓｉ：０．２質量％以下、Ｍｎ：２．０質量％以下、Ｐ：０．０７０質量％以下、Ｓ：０．０２０質量％以下、残部Ｆｅ及び不可避不純物からなる成分組成を有し、板厚０．６５ｍｍで引張強さＴＳが３４０ＭＰａの鋼板を素材鋼板とし、図１に示すような連続式溶融亜鉛めっき設備で、図２及び３に示すような鋼板冷却装置を用いて、溶融亜鉛めっき鋼板を製造した。連続式溶融亜鉛めっき設備では、鋼板を連続焼鈍した後、浴温４７０℃の溶融亜鉛めっき浴に浸漬し、ガスワイピングで亜鉛付着量を４５ｇ／ｍ２となるように調整した後、５２０℃まで加熱して合金化処理し、その後水ミスト冷却帯で３００℃まで冷却した。オフライン冷却実験では、遷移沸騰は発生しない水量条件としてある。
【００６２】
排気設備は幅方向に３分割した排気口を設け、さらに各排気口に圧力測定孔及び圧力計を設け、各排気口に設置したダンパの開度を圧力値に応じて変更できるようにした。また、中間ダンパについては冷却帯出側の温度偏差に応じて、手動でダンパ開度を調整した。なお、排気ファンはダンパの連結部に一台設け、風量は３６００ｍ３／ｈｒの一定出力で運転した。
【００６３】
本発明例では、鋼板冷却装置の出側位置に赤外線サーモグラフィーを設置した。また、冷媒として水と空気を混合させた水ミストを用い、フラットスプレー型ノズルを鋼板幅方向に２００ｍｍ間隔で９箇所に設け、各冷媒噴射ノズルからの水ミスト噴射量を冷却水流量調整弁による冷却水量の調整によって制御できるようにした。一方、水ミスト用の冷却エアは常時一定圧力（各配管ヘッダ部分で２００ｋＰａ）で噴射するようにした。なお、ノズルは鋼板進行方向に２００ｍｍ間隔で４０列、隣接する冷媒噴射ノズルが幅方向で５０ｍｍずつずれるように、鋼板からノズル噴射口までは２００ｍｍで配置されている。より具体的には図９に示す通りである（図９では幅方向に間隔２００ｍｍで並ぶ９個のノズルのうち４個分を示す）。
【００６４】
なお、個々の冷媒噴射ノズルに流量計を設置するのが困難な場合は、冷媒噴射ノズル群を鋼板進行方向で複数列単位の複数ゾーンに分けてゾーン毎の冷却水量を測定し、個別のノズルについては、冷媒噴射ノズル直前の流量と流量調整弁開度、配管圧力の関係を予め把握しておき、流量調整弁開度と配管圧力を常時監視することで、適正条件に管理することができる。ノズルヘッダ配置や、排気口の分割数、ダンパ開度などの条件については、表１及び表２に記載する。表1は排気口を幅方向分割した場合、表２は排気口を幅方向及び長手方向に分割した場合を示す。
【００６５】
【表１】
2015055002.tif 000003
【００６６】
【表２】
2015055002.tif 000004
【００６７】
比較例では、従来の装置の効果を確認するために、排気量制御部を用いない条件で鋼板冷却装置を使用した。比較例では、ミスト液滴の排出が悪いために局所的な過冷却が発生し、その後のプレス加工時にストレッチャーストレインが発生したのに対して、本発明例では、ほぼ均一な温度分布が実現し、ストレッチャーストレインが発生しない鋼板を製造可能となった。
【符号の説明】
【００６８】
１              溶融亜鉛めっき設備
１０          鋼板冷却装置
１００      ボックス
１０１      排気部
１０２      ノズルヘッダ
１０２０  ノズル
１０３      シール機構
１０４      圧力測定部
１０４０  圧力孔
１０４１  圧力計
１０５      排気量制御部
１０５０  ダンパ
１０５１  中間ダンパ
１０６      排気ファン
１１          溶融亜鉛めっき浴
１２          シンクロール
１３          合金化処理帯
１４          ガスワイピングノズル
１５          浴中サポートロール
１６          浴上サポートロール
１７          走査型放射温度計
【図１】
2015055002.tif 000005
【図２】
2015055002.tif 000006
【図３】
2015055002.tif 000007
【図４】
2015055002.tif 000008
【図５】
2015055002.tif 000009
【図６】
2015055002.tif 000010
【図７】
2015055002.tif 000011
【図８】
2015055002.tif 000012
【図９】
2015055002.tif 000013